Brevet FR2917497A1 — publié le 20081219

PROCÉDÉ DE MESURE D'UNE ÉPAISSEUR SEUIL DE COUCHE DE MATÉRIAU PUREMENT RÉSISTIF, DISPOSITIF DE MISE EN OEUVRE, ET UTILISATION D'UN TEL DISPOSITIF DANS UN POT D'ÉCHAPPEMENT. L'invention se rapporte à un procédé de mesure d'une épaisseur seuil de couche de matériau purement résistif, applicable notamment aux dépôts de suie en échappement automobile. L'invention concerne également un dispositif de mise en oeuvre, et une utilisation d'un tel dispositif dans un pot d'échappement. La diminution permanente des limites d'émissions polluantes en provenance des échappements automobiles, imposées par les normes nationales et internationales, constitue une contrainte importante pour les constructeurs automobile. La réglementation européenne Euro4 de 2005 admet un taux de polluants maximum de 0,025 mg/km, mais la future réglementation européenne Euro 5 prévue en 2010, rabaissera ce seuil à 0,005 mg/km, ce qui imposera un recours systématique à la technologie des filtres à particules (FAP) pour tous les véhicules et dans tous les pays de l'Union. Cette réglementation va donc accroître les besoins actuels de façon conséquente. L'amélioration des systèmes de contrôle des FAP pour une performance accrue est donc une des priorités actuelles des motoristes. Or, à ce jour, il n'existe aucun moyen sur le marché permettant de quantifier les émissions de particules de moteurs thermiques avec une fiabilité acceptable. Dans certains véhicules, les cycles de fonctionnement du moteur effectués sont mémorisés et comparés à une cartographie de fonctionnement préenregistrée. Les régénérations du FAP sont commandées par ces comparaisons. Mais, au cours de la vie du moteur, le niveau d'émission de particules est à même de dériver pour un même cycle de fonctionnement. La qualité du carburant peut également modifier les émissions. Ces dérives sont extrêmement difficiles à intégrer. Ce système est donc peu fiable et relativement coûteux. Une autre solution consiste à prendre en compte la perte de charge (différence de pression à l'entrée et à la sortie du FAP). Cependant cette contre-pression n'est pas non plus exactement représentative du chargement en masse, puisque fortement dépendante des conditions d'accumulation et de la nature des suies, du nombre de kilomètres parcourus par le véhicule, du type de conduite, etc. Différentes techniques ont été proposées pour la détection des particules de suie. - la détection optique par diffusion de la lumière sur les particules ; cette solution est difficile à exploiter pour les applications moteurs en raison de l'accumulation de poussières sur les optiques et des coûts élevés car le système doit être adapté pour résister aux fortes températures ; - la détection électronique par modification du courant d'ionisation ; cette solution est également coûteuse car elle nécessite l'utilisation de courants élevés ; et - la mesure de l'élévation de température, générée par la combustion des suies et proportionnelle à la masse oxydée (principe de capteur catalytique) ; cette solution plus économique est néanmoins difficilement applicable dans le cas de moteurs car la température de l'environnement déjà élevée est très fluctuante. Des techniques de mesure d'épaisseur de matériau par des mesures capacitives sont bien connues. Cependant, ces mesures capacitives ne sont envisageables que pour un matériau essentiellement capacitif, c'est-à-dire dont la résistance est négligeable par rapport à la capacité, et nécessitent une circuit de traitement complexe. De telles techniques sont connues des documents US 4 766 369 et US 5 955 887 pour détecter respectivement un dépôt de glace pure (matériau purement capacitif) ou un dépôt d'un mélange d'eau et de glace (matériau mixte dont l'impédance totale est mesurée). S'agissant de matériaux purement résistifs, le document WO 2005/124313 décrit une méthode pour influencer le dépôt de suie sur un capteur. Ce document traite de la mesure de résistance d'un dépôt de matière purement résistive, et part du principe que pour mesurer une résistance entre les deux électrodes du capteur, une phase de dépôt minimal forcé de suie est nécessaire pour que le capteur fonctionne, c'est-à-dire pour qu'une résistance finie puisse être mesurée. Après ce dépôt, la valeur de la résistance de la couche de suie peut être suivie en fonction de l'épaisseur du dépôt. II en découle qu'une épaisseur seuil ne peut être détectée qu'en comparant la résistance mesurée à une base de données de profils de l'évolution de la résistance en fonction de l'épaisseur. Outre le manque de précision d'une telle méthode, le capteur doit être nécessairement associé à un dispositif électronique complexe apte à effectuer des calculs importants. De plus, la technique exposée dans ce document présente l'inconvénient majeur de réaliser une mesure de résistance totalement dépendante des conditions de dépôt, telles que les fluctuations importantes de température et de débit des gaz d'échappement, et de la composition des suies qui peut fluctuer au cours de la vie du moteur. D'autre part, la phase obligatoire de dépôt forcé de suie entre les électrodes ne fournit pas de mesures représentatives du dépôt qui se fait sur le reste de la surface lors du fonctionnement du pot d'échappement. Aucune solution simple et précise n'a donc été proposée pour détecter le dépôt d'une épaisseur seuil d'un matériau purement résistif. La présente invention vise donc à proposer un procédé fiable, simple et précis pour détecter le dépôt d'une épaisseur seuil d'un matériau purement résistif, et permettant de fournir une réponse du capteur indépendante de la résistivité du matériau, de la température et du débit des gaz d'échappement. Pour remédier aux inconvénients des solutions connues, la présente invention propose un procédé de mesure d'une épaisseur seuil de couche de matériau purement résistif par des mesures différentielles de résistance entre au moins trois électrodes formant au moins deux paires d'électrodes, dont la longueur et/ou la largeur et/ou la tension d'alimentation et/ou l'espacement sont ajustés en fonction de l'épaisseur de dépôt à mesurer. A cette fin, l'invention a pour objet un procédé de mesure d'une épaisseur seuil de couche de matériau purement résistif, utilisant un capteur comprenant au moins trois électrodes pour définir au moins deux paires d'électrodes disposées de manière adjacente sur un support et alimentées avec une tension définie, les paires d'électrodes différant par au moins un premier paramètre pris parmi la largeur, l'espacement, la longueur des électrodes et la tension d'alimentation de chaque paire, procédé dans lequel au moins un deuxième desdits paramètres est ajusté pour qu'une première résistance ou une première intensité entre les électrodes de la première paire et une deuxième résistance ou une deuxième intensité entre les électrodes de la deuxième paire soient égales lorsque l'épaisseur seuil est atteinte. De par sa nature différentielle, la mesure est indépendante des conditions expérimentales telles que température et débit du gaz dans lequel la couche est immergée. Elle est en outre indépendante de la résistivité du dépôt. Selon d'autres modes de réalisation : • une largeur et/ou un espacement de la première paire d'électrodes peuvent être tels que les lignes de champ électrique résultant de l'application d'une tension entre les électrodes de ladite première paire restent majoritairement confinées à l'intérieur de la couche de matériau purement résistif, et une largeur et/ou un espacement de la deuxième paire d'électrodes peuvent être tels qu'au moins une partie des lignes de champ électrique résultant de l'application d'une tension entre les électrodes de ladite deuxième paire restent à l'extérieur de la couche de matériau purement résistif lorsque l'épaisseur seuil est atteinte, le procédé comprenant, en outre, les étapes consistant à : a) alimenter les paires d'électrodes avec une tension définie, b) mesurer une première résistance ou une première intensité entre les électrodes de la première paire, c) mesurer, respectivement, une deuxième résistance ou une deuxième intensité entre les électrodes de la deuxième paire, d) comparer les deuxième et première résistances ou les première et deuxième intensités, e) générer un signal lorsque lesdites résistances ou lesdites intensités sont égales, les largeurs et/ou les longueurs et/ou les tensions d'alimentation et/ou les espacements des électrodes étant adaptés pour que cette égalité soit obtenue lorsque l'épaisseur seuil est atteinte ; • la largeur des électrodes de la première paire peut être comprise entre entre 100 nm et 1 cm, de préférence entre 10 pm et 1 mm, typiquement de 30 pm à 250 pm, et la largeur des électrodes de la deuxième paire peut être comprise entre 500 nm et 5 cm, de préférence entre 50 pm et 5 mm, typiquement de 250 pm à 1 mm ; • le rapport entre la largeur des électrodes de la première paire et la largeur des électrodes de la deuxième paire peut être compris entre 1 : 1000 et 10 :1, de préférence entre 1 : 100 et 1 : 1, typiquement de 1 : 10à1:2; • l'espacement des électrodes de la première paire peut être compris entre 100 nm et 1 cm, de préférence entre 10 pm et 1 mm, typiquement de 30 pm à 250 pm, et l'espacement des électrodes de la deuxième paire est compris entre 500 nm et 5 cm, de préférence entre 50 pm et 5 mm, typiquement de 250 pm à 1 mm ; • le rapport entre le premier et le deuxième espacement peut être compris entre 1 : 1000 et 1 : 1, de préférence entre 1 : 100 et 1 : 2, typiquement de 1 : 10 à 1 : 3 ; • les électrodes de la deuxième paire peuvent présenter une longueur supérieure à la longueur des électrodes de la première paire ; • le rapport entre la longueur des électrodes de la deuxième et de la première paire peut être égal au rapport des résistances ou au rapport des intensités mesurées, à l'épaisseur seuil choisie, entre une deuxième et une première paire d'électrodes expérimentales présentant respectivement une première et deuxième largeur et/ou un premier et deuxième espacement, mais de longueurs identiques ; • les électrodes de la deuxième paire peuvent être alimentées par une tension supérieure à la tension d'alimentation des électrodes de la première paire • le rapport entre la tension d'alimentation des électrodes de la deuxième et de la première paire peut être égal au rapport des intensités mesurées, à l'épaisseur seuil choisie, entre une deuxième et une première paire d'électrodes expérimentales présentant respectivement une première et deuxième largeur et/ou un premier et deuxième espacement et/ou une première et deuxième longueur, mais des tensions d'alimentation identiques ; et/ou • le procédé peut comprendre, en outre, une étape de nettoyage du capteur au moyen d'une résistance chauffante disposée sur le support de manière à assurer une combustion totale du dépôt de matière 20 résistive. L'invention se rapporte également à un dispositif de détection pour la mise en oeuvre du procédé précédent, comprenant un capteur muni d'au moins trois électrodes pour définir au moins deux paires d'électrodes disposées de manière adjacente sur un support, une source de 25 tension reliée aux électrodes, un moyen de mesure des résistances ou des intensités entre les paires d'électrodes, un moyen de comparaison des résistances ou des intensités entre elles et un moyen de génération d'un signal quant les résistances ou les intensités mesurées sont égales. Dans ce dispositif, une largeur et/ou un premier espacement de la première paire 30 d'électrodes sont tels que les lignes de champ électrique résultant de l'application d'un courant entre les deux électrodes restent majoritairement confinées à l'intérieur de la couche de matériau purement résistif à mesurer, et une largeur et/ou un deuxième espacement de la deuxième paire d'électrodes étant tels qu'au moins une partie des lignes de champ électrique résultant de l'application d'un courant entre les deux électrodes restent à l'extérieur de la couche de matériau purement résistif lorsque l'épaisseur seuil est atteinte, les largeurs et/ou les longueurs et/ou les tensions d'alimentation et/ou les espacements des électrodes étant adaptés pour que l'égalité de résistance ou d'intensité soit obtenue lorsque l'épaisseur seuil est atteinte. Selon d'autres modes de réalisation : • le support peut être constitué d'une matière prise dans le groupe constitué par les isolants électriques, et les conducteurs ou semi-conducteurs revêtus d'un isolant électrique. Plus particulièrement, le support peut être constitué d'une matière prise dans le groupe constitué par l'alumine, les céramiques, les verres, l'oxyde de silicium, l'oxyde de magnésium, l'oxyde de zirconium, le nitrure d'aluminium, le nitrure de silicium, le nitrure de bore, un métal, la zircone stabilisée conductrice ionique, le carbure de silicium, le plastique et le silicium monocristallin ; • les électrodes de la première paire peuvent présenter une tension d'alimentation et/ou une largeur et/ou une longueur et/ou un espacement respectivement inférieurs à la tension d'alimentation et/ou largeur et/ou longueur et/ou espacement des électrodes de la deuxième paire ; • le rapport entre la longueur des électrodes de la deuxième et de la première paire peut être égal au rapport des résistances mesurées, à l'épaisseur seuil choisie, entre une deuxième et une première paire d'électrodes expérimentales présentant respectivement une première et deuxième largeur et un premier et deuxième espacement, mais de longueurs identiques ; • le rapport entre la tension des électrodes de la deuxième et de la première paire peut être égal au rapport des intensités mesurées, à l'épaisseur seuil choisie, entre une deuxième et une première paire d'électrodes expérimentales présentant respectivement une première et deuxième largeur et/ou un premier et deuxième espacement et/ou une première et deuxième longueur, mais des tensions identiques ; • un cache en matière isolante peut être disposé sur les électrodes de manière à ne laisser en contact électrique avec la couche de matériau résistif qu'une longueur d'électrode déterminée ; • les électrodes peuvent être disposées de manière parallèle, interdigitée ou mixte ; et/ou • les électrodes peuvent être constituées d'au moins une matière prise dans le groupe constitué par le silicium dopé, les oxydes métalliques et les métaux tels que l'aluminium, le cuivre, l'étain, le platine, l'or, 15 l'argent-palladium et les métaux résistants en atmosphère de pot d'échappement. L'invention se rapporte également à une utilisation du procédé précédent pour détecter le dépôt d'une épaisseur seuil de couche de suie dans un pot d'échappement. Au cours de cette utilisation, le signal 20 généré lorsque la première et la deuxième résistance ou intensité sont égales peut consister à commander une étape de régénération de filtre à particules. Enfin, l'invention se rapporte à un pot d'échappement muni d'un filtre à particules, comprenant au moins un dispositif de détection 25 précédent disposé en amont du filtre à particules pour la mise en oeuvre du procédé précédent. Le pot d'échappement peut également comprendre, en outre, au moins un dispositif de détection précédent disposé en aval du filtre à particules. D'autres caractéristiques de l'invention seront énoncées 30 dans la description détaillée ci-après faite en référence aux figures annexées qui représentent, respectivement : - la figure 1, une vue schématique en coupe d'un dispositif de détection selon l'invention ; - la figure 2, un diagramme général et un agrandissement d'un détail A de ce diagramme, illustrant l'influence de la largeur des électrodes, à 5 espacement constant, sur l'évolution de l'intensité entre les électrodes en fonction de l'épaisseur de dépôt la figure 3, un diagramme général et un agrandissement d'un détail B de ce diagramme, illustrant l'influence de l'espacement des électrodes, à largeur constante, sur l'évolution de l'intensité entre les électrodes en 10 fonction de l'épaisseur de dépôt ; la figure 4, un diagramme illustrant un mode de réalisation du procédé selon l'invention, consistant à adapter, pour des paires d'électrodes de largeurs différentes et d'espacement identique, la longueur d'une des paires en fonction de l'épaisseur seuil à déterminer ; 15 la figure 5, un diagramme général et un agrandissement d'un détail D de ce diagramme, illustrant l'influence des valeurs de largeur et d'espacement des électrodes, pour un rapport largeur/espacement égal à 1, sur l'évolution de l'intensité en fonction de l'épaisseur de dépôt ; les figures 5a et 5b, des diagrammes illustrant deux modes de réalisation 20 du procédé selon l'invention, consistant à adapter, pour des paires d'électrodes de largeurs et d'espacements différents mais de rapport largeur/espacement égal à un, la longueur d'une des paires en fonction de l'épaisseur seuil à déterminer ; la figure 6, un diagramme illustrant l'évolution du courant entre deux 25 électrodes du dispositif selon l'invention en fonction de l'épaisseur de la couche de matériau purement résistif déposé ; les figures 7 et 8, des vues schématiques de dessus d'un capteur selon l'invention, avant et après un dimensionnement des électrodes ; - les figures 9 à 12, des vues schématiques de dessus de capteurs selon 30 l'invention, présentant des géométries d'électrodes différentes ; et la figure 13, une vue schématique en coupe d'un dispositif de mise en oeuvre d'un procédé selon l'invention pour la mesures directe des résistivités d'une couche de matériau. Le procédé de mesure d'une épaisseur seuil de matériau purement résistif selon l'invention propose une mesure différentielle de résistance ou une mesure différentielle d'intensités de la couche de matériau entre deux paires d'électrodes disposées sur un support isolant. L'expression deux paires d'électrodes doit être comprise dans un sens fonctionnel et non structurel, c'est-à-dire que les mesures peuvent être effectuées entre deux paires d'électrodes obtenues avec trois électrodes physiques, l'une des électrodes appartenant aux deux paires d'électrodes. Le procédé s'applique essentiellement aux matériaux conducteurs ou semi-conducteurs électroniques, par opposition aux diélectriques. Les paires d'électrodes sont caractérisées par la hauteur, la largeur, la longueur et l'espacement des électrodes. Dans la suite du texte, la hauteur de toutes les électrodes est considérée comme identique et négligeable par rapport à l'épaisseur seuil à détecter. Pour obtenir une mesure différentielle de résistance ou d'intensité, les largeurs et/ou longueurs et/ou tensions et/ou espacements sont optimisés par rapport à l'épaisseur seuil de la couche à déterminer. Ainsi, le schéma de la figure 1 représente un dispositif de détection d'une épaisseur seuil d'un matériau purement résistif comprenant un capteur muni de deux paires d'électrodes 100 et 200, de largeur 101, 201 et d'espacement 102, 202 différents, déposées de manière adjacentes sur un support 1. Une borne d'une électrode 100a, 200a de chaque paire 100, 200 est reliée à un générateur 2 délivrant une tension U définie, et une borne de l'autre électrode 100b, 200b de chaque paire 100, 200 à un moyen de mesure de résistance 103, 203. Ce moyen de mesure peut être un ohmmètre ou un ampèremètre mesurant l'intensité du courant passant entre les électrodes, la résistance étant alors obtenue par la loi d'Ohm. Le dispositif comprend, en outre, un moyen de comparaison (non représenté) des résistances ou des intensités entre elles et un moyen de génération (non représenté) d'un signal quand les résistances ou les intensités mesurées sont égales. Les largeurs 101, 201 et/ou espacements 102, 202 sont choisies pour que, d'une part, les lignes de champ électrique 104 résultant de l'application d'une différence de potentiel entre les deux électrodes 100a, 100b de la première paire d'électrodes 100 restent majoritairement confinées à l'intérieur de la couche de matériau purement résistif 3 et, d'autre part, pour qu'au moins une partie des lignes de champ électrique 204 résultant de l'application d'un courant entre les électrodes 200a, 200b de la deuxième paire 200 restent à l'extérieur de la couche de matériau 3 lorsque l'épaisseur de cette couche a atteint l'épaisseur seuil es a détecter. Ainsi, tant qu'une partie des lignes de champ électrique restent à l'extérieur de la couche de matériau 3, le courant augmente 15 sensiblement linéairement avec l'épaisseur de la couche. Cette évolution est illustrée sur les courbes des figures 2 et 3 par la partie sensiblement linéaire Clin de chaque courbe. Mais, dès que l'épaisseur de dépôt augmente de telle sorte que les lignes de champ électrique entre deux électrodes restent majoritairement confinées à l'intérieur 20 de la couche de matériau, la dérivée du courant par rapport à l'épaisseur dl/de tend vers zéro. Cette évolution est illustrée sur les figures 2, 3 et 5 par la partie asymptotique Casy de chaque courbe. Il suffit de faire varier un seul des paramètres largeur des électrodes ou leur espacement pour obtenir des courbes présentant des 25 allures distinctes traduisant le fait que la première paire d'électrodes développe le caractère asymptotique avant la deuxième paire. De préférence, pour obtenir des résultats précis tout en limitant l'encombrement des électrodes et la quantité de matière utilisée, la variation dudit paramètre est choisie pour d'une part, que la première paire 30 d'électrodes arrive à saturation avant le dépôt de l'épaisseur seuil, c'est-à-dire que les lignes de champ électrique résultant de l'application d'une différence de potentiel entre les deux électrodes restent majoritairement confinées à l'intérieur de la couche de matériau purement résistif et, d'autre part, que la deuxième paire d'électrodes arrive à saturation après le dépôt de l'épaisseur seuil, c'est-à-dire qu'au moins une partie des lignes de champ électrique résultant de l'application d'un courant entre les électrodes restent à l'extérieur de la couche de matériau lorsque l'épaisseur de cette couche a atteint l'épaisseur seuil es a détecter. Ainsi, la figure 2 illustre l'influence de la largeur f des électrodes sur la courbe représentant l'évolution de l'intensité I entre les électrodes en fonction de l'épaisseur e de dépôt. La largeur f, l'espacement s et l'épaisseur du dépôt e sont exprimées dans la même unité arbitraire (u.a). La longueur L, l'espacement s et la tension U restent constants. Cette figure 2 et l'agrandissement du détail A (graphique inférieur de la figure 2) montrent que plus la largeur des électrodes diminue, plus la saturation intervient à une épaisseur e faible. Ainsi, une paire dont les électrodes ont une largeur de 0,1 u.a (courbe Cl la plus en bas de chaque graphique) atteint son intensité asymptotique (environ 0,4 u.a) à une épaisseur d'environ 1,5 u.a (agrandissement du détail A), alors qu'une paire dont les électrodes ont une largeur de 10 u.a (la courbe C2 la plus en haut de chaque graphique) atteint son intensité asymptotique (environ 1,4 u.a) à une épaisseur d'environ 40 u.a. La figure 3 illustre l'influence de l'espacement des électrodes sur la courbe représentant l'évolution de l'intensité entre les électrodes en fonction de l'épaisseur de dépôt. La largeur f, l'espacement s et l'épaisseur du dépôt e sont exprimées dans la même unité arbitraire (u.a). La longueur, la largeur et la tension restent constantes. Cette figure 3, et l'agrandissement du détail B (graphique inférieur de la figure 3) montrent que plus l'espacement des électrodes diminue, plus la saturation intervient à une épaisseur e faible. Ainsi, une paire dont les électrodes sont espacées de 10 u.a (courbe la plus en bas de chaque graphique) atteint son intensité asymptotique (environ 0,4 u.a) à une épaisseur d'environ 15 u.a, alors qu'une paire dont les électrodes sont espacées de 0,1 u.a (la courbe la plus en haut de chaque graphique) atteint son intensité asymptotique (environ 1,4 u.a) à une épaisseur d'environ 4 u.a (agrandissement du détail B). Ces deux figures montrent qu'en disposant de deux paires d'électrodes différant par leur largeur ou leur espacement, il est possible de dimensionner les électrodes pour que les lignes de champ électrique résultant de l'application d'un courant entre les électrodes de la première paire restent en proportion davantage confinées à l'intérieur de la couche de matériau purement résistif que celles résultant de l'application d'un courant entre les électrodes de la deuxième paire lorsque l'épaisseur seuil est atteinte. Cependant, aucune des courbes présentées ne se croisent. Selon l'invention, il convient de faire varier au moins deux paramètres, lors de la phase de dimensionnement du capteur, de manière à ce que les courbes représentant l'évolution de l'intensité entre les électrodes en fonction de l'épaisseur de dépôt se croisent à l'épaisseur seuil à détecter. Autrement dit, il convient de choisir de manière adaptée ces paramètres (longueur, largeur, espacement, etc.), pour que les intensités ou résistances mesurées entre chaque paire d'électrodes soient égales lorsque l'épaisseur de la couche de dépôt a atteint l'épaisseur seuil es a détecter. Selon un premier mode de réalisation, le procédé de mesure selon l'invention consiste à adapter la longueur des électrodes en fonction de l'épaisseur seuil à déterminer et, plus précisément à augmenter la longueur de la paire d'électrodes la plus espacée ou la tension aux bornes de cette paire, ou bien à diminuer la longueur des électrodes de la paire la moins espacée ou la tension aux bornes de cette paire, le tout selon un facteur déterminé. La figure 4 illustre ce mode de réalisation appliqué au cas décrit en référence à la figure 2. Ainsi, deux paires d'électrodes expérimentales présentent un espacement identique de 1 u.a, mais des électrodes de largeur différentes. Dans l'exemple illustré en figure 4, la première paire d'électrodes présente une largeur f de 1 u.a et la deuxième paire d'électrodes présente une largeur f de 0,1 u.a. Plus précisément, la première paire présente des électrodes de 300 pm de largeur espacées de 300 pm et une longueur arbitraire de 1 u.a' (u.a' est une longueur unitaire pour la longueur des électrodes, pas nécessairement égale à la longueur unitaire u.a utilisée pour les autres dimensions, largeur et espacement des électrodes ainsi qu'épaisseur de couche). La deuxième paire présente des électrodes de 30 pm de largeur espacées de 300 pm et une longueur arbitraire de 1 u.a. L'invention consiste, dans un premier temps, à calculer le rapport 11/12 des intensités mesurées, à l'épaisseur seuil es choisie de 250pm, pour chaque paire d'électrodes. Sur la figure 4, ce rapport est égal à 1,39. Puis le procédé selon l'invention consiste à multiplier la longueur des électrodes de la deuxième paire par ce rapport pour obtenir un capteur apte à mettre en oeuvre le procédé de mesure selon l'invention. Ainsi, lorsque les intensités mesurées entre les deux paires d'électrodes ainsi dimensionnées sont égales, le dispositif génère un signal signifiant qu'une épaisseur seuil de matériau s'est déposé sur le capteur. De manière équivalente, à la place de la longueur, la tension appliquée aux bornes dela deuxième paire d'électrodes aurait pu être multipliée par le rapport mesuré. De manière également équivalente, au lieu de multiplier la longueur ou la tension d'alimentation de la deuxième paire par ledit rapport, il est également possible de diviser la longueur ou la tension d'alimentation de la première paire par ledit rapport. La même procédure est applicable pour le cas décrit en référence à la figure 3. Cependant, il convient de constater que la comparaison avec la figure 2 indique qu'une plus grande latitude dans le dimensionnement des électrodes ainsi qu'une meilleure précision au croisement des courants peuvent être obtenues en jouant sur l'espacement des électrodes plutôt que sur leur largeur car, dans ce dernier cas, les courbes sont plus groupées dans la partie non asymptotique. Autrement dit, la largeur des électrodes a une influence moins importante que l'espacement entre les électrodes de chaque paire. Selon un deuxième mode de réalisation, au lieu d'adapter la longueur ou la tension, le procédé de mesure selon l'invention consiste à adapter la largeur ou l'espacement des électrodes en fonction de l'épaisseur seuil à déterminer. Cependant, lorsque seuls les paramètres largeur t et espacement s sont ajustés, il est nécessaire que les deux paires d'électrodes présentent un rapport s/t différent. En effet, comme le montre la figure 5, illustrant le cas d'un rapport s/t égal à un, il est impossible que les courbes représentatives de l'évolution de l'intensité I en fonction de l'épaisseur e de dépôt se croisent si les deux paires présentent respectivement des électrodes dont la largeur est égale à l'espacement s (par exemple : t = s = 0,05 u.a pour la première paire et t = s = 2 u.a pour la deuxième), parce que les courbes tendent toutes vers la même asymptote. Donc, dans ce cas là, les courants ou résistances ne peuvent se croiser que si et seulement si l'espacement et la largeur et le rapport de ces deux dimensions sont différents pour les deux paires d'électrodes. Pour les modes de réalisation décrits précédemment, le dimensionnement de la largeur et/ou de l'espacement des électrodes peut être obtenu par simulation analytique dans un tableur afin de tracer la courbe 1 = f(e). Pour cela, on pose : k = tanh[irs/4e] / tanh[7r(s+20/4eJ (1 k'= (1-k2)' 2 [2] et K(k) = (7r/2) (1 + [(1/2)]2k2 + [(1.3) /(2.4)12k4 + [(1.3.5) /(2.4.6)12k6 + J [3) 30 Alors : I = K(k )/K(k) [4] Une bonne approximation de I est donnée par l'équation suivante : 1= (7r/2) (ln[2 (1 +k '5)/(1-k '5)J}-1 pour k2? 0,5 [5] et I = (1/27r) ln[2{1 +(1-k2) '25}/{1-(1-k2) '2s}J pour k2 0,5 [6] Puis la courbe I = f(e) est représentée. Ainsi, on fait varier f et s pour différentes valeurs de e. II est alors possible de déterminer les couples s et f qui permettent un croisement des courbes à l'épaisseur seuil choisie. Exemple 1 : croisement des deux courbes Cl et C2 de la figure 2 en modifiant l'espacement d'une des paires d'électrodes. L'objectif est de déterminer l'espacement de la première paire d'électrodes tout en lui conservant sa largeur fi = 0,1ua et en gardant la deuxième paire inchangée (s2=lua, f2=10ua), pour que les deux courants se coupent à es= 2ua. L'expression du courant dans un milieu d'épaisseur e finie pour des électrodes coplanaires est donnée par les formules [1] à [6]. Pour e = es, les deux courants doivent être égaux, ce qui implique que k, = k2 = ks. L'application de la formule [1] à la deuxième paire d'électrodes donne : ks = k2 = tanh pr*1/(4 *2)J / tanh [7r(1 +2 *10)/(4 *2)J = 0,374 Puisque k1 = ks, l'application de la formule [1] à la première paire d'électrodes conduit à : tanh[yr*sl/(4 *2)] = 0,3 74 * tanh[7r(sl +2 *0, 1)/(4 *2)] En entrant les deux membres de l'égalité dans un tableur et en incrémentant si, l'égalité de courant I se produit pour s, 0,12 . Exemple 2 : croisement des deux courbes C3 et C4 de la figure 3 en modifiant la largeur d'une des paires d'électrodes. L'objectif est de déterminer la largeur fi de la première paire 30 d'électrodes tout en conservant son espacement si =0,5ua et en gardant la deuxième paire inchangée (s2 = 2ua, f2 = 1 ua), pour que les deux courants se coupent à es= 2ua. Un calcul analogue à celui de l'exemple 1 conduit pour la deuxième paire d'électrodes à : ks = k2 = tanh[.rc*2/(4 *2)]/ tanh[rr(2+2 *1)/(4 *2)J = 0.715 Puisque ki =ks, il en résulte pour la première paire d'électrodes : tanh[Jz*0, 5/(4 *2)J = 0,715* tanh[ir(0, 5+2 * f j)/(4 *2)J En entrant les deux membres de l'égalité dans un tableur et en incrémentant t , l'égalité de courant I se produit pour , 0,105 La variation de ces deux paramètres pour faire croiser les courbes de chaque paire d'électrodes à l'épaisseur seuil choisie peut être suffisante pour certaine valeur d'épaisseur seuil, mais difficile, voire impossible, à mettre en oeuvre pour d'autres valeurs d'épaisseur seuil. Un mode de réalisation préféré de l'invention, plus facile à mettre en oeuvre, consiste à faire varier au moins trois paramètres. Ainsi, en faisant varier, dans un premier temps, deux paramètres (par exemple largeur f et espacement s), on obtient deux courbes qui présentent des allures bien distinctes traduisant le fait que la première paire d'électrodes développe le caractère asymptotique avant la deuxième paire. Dans un deuxième temps, un troisième paramètre est ajusté (par exemple en augmentant la longueur de la paire d'électrodes la plus espacée ou la tension au borne de cette paire, ou bien en diminuant la longueur des électrodes de la paire la moins espacée ou la tension au borne de cette paire) pour que les courbes se croisent précisément à l'épaisseur seuil choisie. Ce mode de réalisation permet d'éviter la mise en oeuvre de dimensions trop différentes pour les deux paires d'électrodes, pas toujours compatible avec la technologie utilisée et/ou l'application envisagée. II permet globalement d'améliorer la précision de détection. Un exemple est illustré en figure 6. Comme expliqué précédemment, le procédé de détection d'une épaisseur seuil selon l'invention est basé sur l'évolution du rapport 11/12, donc, si les tensions d'alimentation sont identiques, sur celle du rapport des deux résistances R2/Rl avec l'épaisseur de la couche. De manière strictement équivalente, les différences Il-12 ou R2-R1 peuvent également être mesurées. Les meilleures résultats sont obtenus pour des gammes d'espacement et/ou de largeur et/ou de longueur et/ou de tension dans lesquelles le courant circulant entre la première paire d'électrodes, lorsque l'épaisseur seuil es est atteinte, se situe dans le domaine asymptotique de la courbe C5, alors que le courant circulant entre la deuxième paire d'électrodes, lorsque l'épaisseur seuil es est atteinte, se situe dans le domaine sensiblement linéaire de la courbe C6. Cependant, lorsque l'espacement est égal à la largeur pour chaque paire d'électrodes (figures 5, 5a et 5b), le choix de s = f de part et d'autre de l'épaisseur seuil n'est pas impératif, même s'il est préférable. D'une manière générale, il convient de choisir des dimensions des paires d'électrodes relativement éloignées afin d'obtenir un angle suffisamment important entre les courbes représentatives des deux courants (plus exactement les tangentes à chaque courbe) pour obtenir un croisement précis. Selon le mode de réalisation illustré en figure 6, un procédé de mesure selon l'invention consiste à adapter la longueur des électrodes en fonction de l'épaisseur seuil à détecter et des largeurs et espacements des électrodes. L'épaisseur seuil es a détecter est de 250 pm de particules résistives de suie. La première paire d'électrodes expérimentale présente des électrodes de largeur 101 de 125 pm et un espacement 102 également de 125 pm. La deuxième paire d'électrodes expérimentale présente des électrodes de largeur 201 de 250 pm et un espacement 202 de 750 pm. Les deux courbes C5 et C6 représentent, pour cet exemple, les résultats d'expérimentations pour déterminer le dimensionnement des électrodes de la deuxième paire 200. Cette phase de dimensionnement est réalisée avec deux paires d'électrodes expérimentales sur support isolant. L'épaisseur de toutes les électrodes a été fixée à 10 pm et leur longueur à 1000 pm. Ces courbes peuvent être également obtenues par simulation analytique en utilisant les équations [1] à [6] décrites précédemment, ou par simulation numérique par éléments finis. Une fois que les électrodes ont été disposées sur le support isolant, du matériau résistif est déposé par couches successives et le courant, donc la résistance, est mesuré aux bornes de chaque paire d'électrodes en fonction de l'épaisseur totale de matériau déposée, jusqu'à ce qu'une épaisseur totale maximale emax (figure 1) prédéterminée, supérieure à la valeur de l'épaisseur seuil à détecter, ait été déposée. Une autre solution consiste à fabriquer une couche résistive d'épaisseur totale maximale emax de 850 pm par dépôts successifs de matériau résistif, soit par sérigraphie pour les faibles épaisseurs, soit par la méthode dite du Dr. Blade pour les épaisseurs plus importantes. Une cuisson à 850 C est effectuée après chaque dépôt. La couche résistive finale de 850pm d'épaisseur est ensuite amincie par paliers avec un disque abrasif et les deux résistances RI et R2 sont mesurées à chaque amincissement. Cette phase de dimensionnement consiste ainsi à suivre l'évolution du rapport 11/12 ou du rapport R2/R1 avec l'épaisseur de la couche résistive. Ce rapport passe par la valeur 2,83 lorsque l'épaisseur de la couche atteint la valeur seuil es à détecter de 250 pm. Le procédé de dimensionnement selon l'invention consiste ensuite soit à multiplier la longueur des électrodes de la seconde paire 200 par ce facteur de 2,83 déterminé à l'épaisseur seuil es, soit, de manière équivalente, à diviser la longueur des électrodes de la première paire 100 par ledit facteur. La multiplication des ordonnées de la courbe C6 de la figure 6 par ce facteur conduit à la courbe C7. Cette dernière, correspondant aux électrodes les plus larges et les plus espacées avec une longueur de 2830 pm, et la courbe C5 correspondant aux électrodes les plus rapprochées avec une longueur de 1000 pm, se couperont alors sensiblement au point d'abscisse es = 250 pm. Les rapports 11/12 ou R2/R1 des courants ou résistances entre les électrodes des paires 100 et 200 ainsi dimensionnées seront égaux à 1 lorsque l'épaisseur de matériau purement résistif atteindra la valeur seuil es, dans cet exemple, de 250 pm. Un alternative consisterait à mesurer l'évolution des différences 11-12 ou R2-R1, ces différences étant nulles lorsque l'épaisseur de matériau purement résistif atteindra la valeur seuil es, dans cet exemple, de 250 pm. Ce mode de réalisation optimise la précision de la réponse du capteur autour de l'épaisseur seuil es par rapport au mode de réalisation dans lequel seuls la largeur et l'espacement sont ajustés, pour que le rapport 11/12 soit égal à 1 à la valeur seuil es. La figure 5 est utile pour dimensionner les paires d'électrodes en fonction de l'épaisseur seuil à détecter. En effet, il apparaît sur cette figure 5 que le comportement asymptotique se manifeste pour une épaisseur d'autant plus faible que le rapport (s=1')/e est petit. Préférentiellement, la première paire d'électrodes est choisie avec un espacement inférieur à au moins cinq fois l'épaisseur seuil (courbe s= =1 u.a à l'abscisse 5 u.a par exemple). La seconde paire d'électrodes peut être choisie de manière à être le plus loin possible de la région asymptotique à 5 u.a. La courbe s = f =10 u.a apparaît comme un bon compromis pour ne pas multiplier exagérément la largeur et l'espacement de la seconde paire d'électrodes par rapport à la première. Ce choix conduit aux dimensions représentées à la figure 5a pour un croisement des courants à es = 250pm, à savoir s = = 50pm et L = 1 u.a' (u.a' est une longueur unitaire pour la longueur des électrodes, pas nécessairement égale à la longueur unitaire u.a utilisée pour les autres dimensions, largeur et espacement des électrodes ainsi qu'épaisseur de couche) pour les petites électrodes et s = = 500 pm et L = 2,19 u.a' pour les grandes électrodes. La figure 5b montre que le choix de es supérieur à 5s pour les petites électrodes n'est pas absolument indispensable, puisqu'un choix de es = 2s conduit encore à une précision acceptable au croisement des courants (figure 5b), avec l'avantage de pouvoir utiliser une technologie à 125 pm au lieu d'une technologie à 50 pm plus difficile et couteuse à mettre en oeuvre. Le dimensionnement des électrodes les plus rapprochées et/ou les plus étroites sera a priori conditionné par les contraintes technologiques. De ce fait, il ne servirait à rien, pour augmenter le caractère asymptotique, de prendre des électrodes avec une largeur inférieure à leur espacement. Il convient alors de choisir la valeur minimale d'espacement et de largeur permise par la technologie et, de préférence, dans un rapport s/f=1 pour les électrodes les plus rapprochées. Pour les électrodes les plus espacées, le retardement recherché du caractère asymptotique par rapport à l'épaisseur seuil pourrait encore être augmenté en diminuant le rapport sit (figure 2), donc en augmentant la largeur de ces électrodes (l'espacement étant fixé). Cependant, comme la largeur des électrodes est moins influente que leur espacement sur le retardement du caractère asymptotique, cette possibilité, qui implique une augmentation de la quantité de métal utilisée et un dispositif plus encombrant, n'est pas forcément très intéressante. Pour ces mêmes raisons, il peut donc s'avérer plus avantageux de ne pas rechercher à retarder le caractère asymptotique par rapport à l'épaisseur seuil, mais, plutôt, de diminuer la largeur des électrodes les plus espacées, en trouvant un compromis avec la perte concomitante de précision au croisement des courants. Dans les différents modes de réalisation décrits, la largeur 101 de la première paire d'électrodes peut être choisie entre 100 nm (nanomètres) et 1 cm (centimètre), de préférence entre 10 pm (micromètres) et 1 mm (millimètre), typiquement de 30 pm à 250 pm. La largeur des électrodes de la deuxième paire peut être choisie entre 500 nm et 5 cm, de préférence entre 50 pm et 5 mm, typiquement de 250 pm à 1 mm. D'une manière plus générale, la largeur 101 de la première paire peut être choisie pour être inférieure ou égale à es/2, de préférence, comprise entre es/10 et es/4. De préférence, le rapport entre la largeur des électrodes de la première paire et la largeur des électrodes de la deuxième paire peut être compris entre 1 : 1000 et 10 : 1, de préférence entre 1 : 100 et 1 : 1, typiquement de 1 : 10 à 1 : 2. En outre, l'espacement des électrodes de la première paire est choisi entre 100 nm et 1 cm' de préférence entre 10 pm et 1 mm, typiquement de 30 pm à 250 pm, et l'espacement des électrodes de la deuxième paire est compris entre 500 nm et 5 cm, de préférence entre 50 pm et 5 mm, typiquement de 250 à 1 mm. De préférence, le rapport entre le premier et le deuxième espacement est compris entre 1 : 1000 et 1 :1, de préférence entre 1 : 100 et 10 1 : 2, typiquement de 1 : 10 à 1 : 3. Le matériau des électrodes influence également la précision de la mesure de résistivité. Ainsi, les électrodes sont constituées préférentiellement de platine, d'or, d'argent-palladium ou d'oxydes métalliques lorsque l'atmosphère d'utilisation est corrosive comme, par exemple, dans un 15 pot d'échappement en utilisation. Si l'atmosphère le permet, les matériaux utilisables peuvent également être l'aluminium, le cuivre, l'étain, etc. Les électrodes peuvent ainsi être constituées de matériaux divers et variés, du moment que leur résistivité électrique reste négligeable par rapport à celle de la couche dont on veut mesurer l'épaisseur. 20 La précision de la mesure est d'autant plus importante que les procédés de fabrication du capteur, par exemple pour déposer les électrodes sur le support isolant, seront précis. Par exemple, la sérigraphie ne permet qu'un dimensionnement à 5-10% près, notamment pour les électrodes les plus 25 courtes et les plus rapprochées. Une meilleure précision pourrait être obtenue en déposant les électrodes par photolithographie sur substrat d'alumine. Une solution avantageuse, illustrée aux figures 7 et 8, consiste à déposer une première paire d'électrodes 100 de longueur prédéterminée supérieure à la longueur souhaitée (dans l'exemple illustré : 30 supérieure à 1000 pm), puis à déposer une deuxième paire d'électrodes 200 de longueur prédéterminée supérieure à la longueur dimensionnée précédemment, c'est-à-dire supérieure à 2830 pm. Des caches 305, 405 et 450 en matière isolante sont ensuite déposés de façon à ne laisser en contact électrique avec la couche de matériau résistif qu'une longueur LI d'électrode de la première paire égale à la longueur souhaitée, ici de 1000 pm, et qu'une longueur L3 d'électrode de la deuxième paire égale à la longueur déterminée lors de la phase de dimensionnement, ici de 2830 pm, c'est-à-dire égale à L2 (la longueur de la deuxième paire d'électrodes expérimentales de 1000 pm) multipliée par la valeur du rapport 11/12 ou R2/Ri des électrodes expérimentales à l'épaisseur seuil. Ce cache permet également de simplifier la fabrication des électrodes avec les longueurs prédéfinies, en séparant les zones de mesure des zones de connexion. Cette couche devrait être en matériau isolant électrique et chimiquement inerte vis-à-vis des électrodes, de la suie et des gaz d'échappement à des températures au moins égales à celle des séquences de régénération de filtre à particule (soit environ 800 C). Les électrodes doivent être dimensionnées en fonction de l'application. Les meilleures précisions seront obtenues pour une gamme d'épaisseurs dans laquelle la conductance de la petite paire d'électrodes en fonction de l'épaisseur de la couche sera située dans le domaine asymptotique de la courbe (partie droite de la courbe C5 en figure 6) alors que celle de la grande paire sera dans le domaine pseudo-linéaire (partie gauche de la courbe C6 en figure 6). Pour ce faire, il pourrait être envisagé de rapprocher au maximum les petites électrodes et d'écarter au maximum les grandes. Néanmoins, s'il y avait un rapport trop important entre les espacements des électrodes des deux paires, la longueur des grandes électrodes nécessaire pour obtenir un croisement des courbes de résistance ou de courant à la valeur seuil es serait trop importante (selon le mode de réalisation dans lequel la longueur est ajustée dans un rapport idoine). Outre des inconvénients d'encombrement, la précision risquerait d'être perdue. Un autre mode de réalisation de l'invention consiste à multiplier la tension U aux bornes de la deuxième paire d'électrodes 200 (ou, de manière équivalente, de diviser la tension aux bornes de la première paire 100) par la valeur du rapport 11/12 des électrodes expérimentales à l'épaisseur seuil, les électrodes expérimentales différant par au moins un paramètre tel que la largeur ou l'espacement des électrodes. Autrement dit, lors de la phase de dimensionnement, une même tension U est appliquée aux bornes des deux paires d'électrodes 100 et 200. Mais dans ce mode de réalisation, au lieu de multiplier (ou de diviser) la longueur des électrodes, c'est la tension qui est multipliée (ou divisée). Ainsi, le procédé de mesure selon l'invention consiste à appliquer soit une tension U aux bornes de la première paire 100 et une tension U200 aux bornes de la deuxième paire, U200 étant égale à u multipliée par la valeur du rapport 11/12 des électrodes expérimentales à l'épaisseur seuil, soit une tension U aux bornes de la deuxième paire 200 et une tension U,00 aux bornes de la première paire, Uloo étant égale à u divisée par la valeur du rapport 11/12 des électrodes expérimentales à l'épaisseur seuil. Une autre possibilité consiste à faire croiser les intensités à l'épaisseur seuil en alimentant la grande paire d'électrodes (deuxième paire) avec une tension plus élevée, le rapport de ces tensions expérimentales déterminant ensuite celui des longueurs de ladite deuxième paire si les deux paires d'électrodes doivent être alimentées avec la même tension dans le dispositif final, ce qui est plus simple à mettre en oeuvre. De manière alternative, la tension aux bornes de la première paire est réduite, le rapport de ces tensions expérimentales déterminant ensuite la réduction de longueur de ladite première paire, par exemple avec un cache (voir ci-après). Les figures 9 à 12 illustrent différentes formes et agencement des paires d'électrodes. Les deux paires d'électrodes peuvent, comme illustré en figure 9, être rectangulaires. Pour résoudre les problèmes dus à une grande différence de longueurs entre les deux paires d'électrodes, il peut être envisagé que les électrodes de la première paire soient rectangulaires et que les électrodes de la deuxième paire soient interdigitées (figure 10). Pour des couches très résistives, deux paires d'électrodes interdigitées sont envisageables (figure 11). Une conception à trois électrodes peut également être envisagée (figure 12), pourvu que l'électrode centrale présente la même longueur et/ou largeur que celle qui a été calculée lors de la phase de dimensionnement. Les capteurs illustrés dans les figures 8 à 12 comprennent également un cache 450 en matière isolante. Le dépôt de suie entre les connexions ne doit pas court-circuiter de manière significative celui entre les électrodes. La couche isolante précédente peut assurer cette protection, jusqu'aux connexions filaires avec le circuit électrique de mesure. Ces dernières doivent être soit isolées électriquement de la suie, soit à défaut écartées suffisamment par rapport à l'espacement des électrodes. Une solution pour s'affranchir des caches isolants, décrit en référence des figures 8 à 12, tout en respectant les géométries prédéfinies des électrodes, consisterait à assurer les connexions par l'autre face du support avec des vias percés dans l'alumine sous les électrodes. La solution de vias dans l'alumine permet, outre la solution à la réalisation des électrodes à dimension de fonctionnement souhaitée, de récupérer les connexions en face arrière du substrat d'alumine. Le problème d'isolation et d'espacement des connexions pourrait éventuellement être simplifié. Des solutions avec substrat multicouches d'alumine et vias peuvent aussi être envisagées pour solutionner les problèmes d'isolement des connexions. La méthode de mesure et le dispositif de détection peuvent être utilisés pour détecter le dépôt d'une épaisseur seuil d'une couche de particules de suie dans un pot d'échappement comprenant un filtre à particules (FAP), et pour contrôler le monitorage de la régénération du FAP. A cette fin, le signal généré lorsque les première et deuxième résistances ou intensités sont égales consiste à commander la régénération de filtre à particules. Pour cela, au moins un dispositif de détection selon l'invention est disposé en amont du filtre à particules pour la mise en oeuvre du procédé de mesure selon l'invention. Cet agencement permet donc de déterminer qu'une quantité seuil de suie a été fournie au filtre à particules. Cette régénération, qui est conduite à environ 800 C, ne suffit pas toujours à éliminer tout le dépôt de suie situé sur le capteur du dispositif de détection selon l'invention. Pour nettoyer le capteur et éliminer complètement le dépôt de suie situé sur les électrodes, une résistance chauffante 500 est disposée sur le support de manière à assurer une combustion totale du dépôt de matière résistive. La résistance chauffante est préférentiellement en platine, mais comme pour les électrodes, d'autres matériaux conducteurs sont envisageables. L'agencement de la résistance chauffante 500 doit assurer une distribution aussi homogène que possible de la température au niveau du dépôt de suie recouvrant les électrodes (figures 9-12). L'utilisation du montage différentiel suppose en effet la même valeur de résistivité du dépôt à tous les endroits de la surface recouvrant les électrodes et donc la même température pour les deux paires d'électrodes. La résistance chauffante peut être déposée soit du même côté du support que les électrodes, autour de celles-ci (figures 9-12), soit sur l'autre face du support, sous les électrodes. Les technologies de dépôt de la résistance chauffante sont les mêmes que celles décrites pour les électrodes. Le support doit être choisi pour : -résister aux conditions drastiques de l'échappement automobile, notamment aux fortes variations de température (100 à 900 C), au caractère corrosif des gaz d'échappement, - être compatible au niveau électrique et mécanique avec le dépôt d'électrodes et avec celui d'une résistance chauffante permettant d'assurer la combustion de la suie sur le capteur, lors des séquences de régénération du FAP. Les substrats plans constitués d'alumine à 96-99,9%, classiquement utilisés pour le dépôt de couches épaisses ou minces en microélectronique hybride semblent bien adaptés. Néanmoins d'autres substrats isolants sont envisageables, tels que les céramiques, les verres, l'oxyde de silicium, l'oxyde de magnésium, l'oxyde de zirconium, le nitrure d'aluminium, le nitrure de silicium, le nitrure de bore, etc. Le support peut être constitué soit d'un isolant électrique soit d'un conducteur ou semi-conducteur revêtu d'un isolant électrique. Il peut s'agir d'un métal, de zircone stabilisée conductrice ionique, de carbure de silicium, etc. Pour des applications en milieu moins chaud et corrosif que celui des pots d'échappement, le support peut également être en plastique ou en silicium monocristallin. La forme du support est préférentiellement plane, mais elle peut être adaptée en fonction de l'utilisation comme, par exemple, une forme curviligne ou cylindrique pour être utilisé dans un pot d'échappement, ou encore en doigts de gants. Les capteurs utilisables en échappement automobile décrits précédemment, peuvent également être utilisés dans des chaudières, en particulier à fuel, ou dans des cheminées. L'intérêt est une optimisation des fréquences de nettoyage des chaudières et de ramonage des conduits. L'épaisseur minimale pouvant être mesurée est de l'ordre de grandeur de la largeur de l'électrode la plus fine. En utilisant les technologies silicium, on peut donc envisager de mesurer des épaisseurs de couches à partir de 0,1 pm. Pour certaines applications, il est possible de remplacer avantageusement la balance à quartz pour contrôler in situ l'épaisseur au cours du dépôt. Le procédé de mesure et le capteur résistif différentiel décrits dans la présente invention permettent la détection d'une épaisseur seuil d'un matériau purement résistif, indépendamment de sa résistivité. Ils sont applicables à la détermination de l'épaisseur de n'importe quel matériau purement résistif présentant une résistivité électrique finie. Ainsi, le capteur est adapté à la mesure d'une même épaisseur seuil dans une large gamme de résistivité sans nécessiter un réétalonnage en fonction de la résistivité du matériau et/ou des conditions de dépôt et de mesure (débit, température et pression des gaz d'échappement). La méthode de mesure et le dispositif de détection selon l'invention sont particulièrement adaptés pour déterminer une épaisseur seuil d'un dépôt particulaire, enparticulier un dépôt de particules de suie dont la résistivité peut être comprise entre 10+a et 10+g ohm.cm selon la composition de la suie (notamment sa teneur en hydrocarbures) et la température de dépôt (la température du moteur et des gaz d'échappement influence la composition du dépôt et sa résistivité). De plus, son coût modique de fabrication avec des matériaux éprouvés en échappement automobile, la compatibilité de ses dimensions avec celle du pot, la simplicité et la fiabilité de son fonctionnement dans des conditions aussi hostiles, font que le capteur répond parfaitement au cahier des charges des constructeurs automobile. De nombreuses variantes et alternatives peuvent être apportées sans pour cela sortir de l'invention et notamment : • la longueur LI des électrodes 100a, 100b de la première paire peut être réduite au lieu d'augmenter la longueur des électrodes de la grande paire. Cette réduction peut être obtenue par dépôt d'un cache isolant supplémentaire. • au moins un dispositif de détection selon l'invention peut également être disposé en aval du filtre à particules. L'invention se rapporte également à une méthode directe de mesures des résistivités. Le courant asymptotique obtenu à la figure 5 dans un milieu d'épaisseur fini est pratiquement égal au courant en milieu semi-infini dès lors que l'épaisseur du matériau est supérieure à 10 fois l'espacement des électrodes coplanaires. Lorsque la largeur des électrodes est identique à leur espacement (s/f =1), le courant asymptotique est égal à 0,78 fois le courant par unité de longueur qui serait mesuré pour le même matériau résistif pris en sandwich entre deux électrodes parallèles de même largeur et de même espacement que les électrodes coplanaires. De plus, si la longueur L des électrodes coplanaires est relativement importante par rapport à leur largeur et espacement (L supérieur d'un facteur 10 environ à s=t), le courant est peu sensible à la longueur de la couche (perpendiculaire au plan des figures) dès lors que celle-ci est supérieure à la longueur des électrodes. Ainsi, en plaquant un dispositif avec deux électrodes coplanaires ou en déposant deux électrodes coplanaires d'espacement égal à leur largeur et de longueur égale à environ 10 fois leur largeur sur un matériau résistif de forme quelconque, en appliquant une tension et en mesurant la résistance entre les électrodes, la résistivité dudit matériau est obtenue directement, sous réserve que l'épaisseur du matériau résistif à l'endroit de la prise de contact soit au moins 5 à 10 fois supérieure à la largeur des électrodes. Le dispositif de mise en oeuvre (outre le dépôt direct d'électrodes coplanaires sur le matériau) peut être constitué d'une tête munie d'une paire d'électrodes selon la figure 13. A titre d'exemple illustratif, pour une largeur et un espacement des d'électrodes de 500pm, la longueur est d'environ 5mm, ce qui donne une dimension relativement petite pour la tête de mesure. Mais il est possible d'augmenter ou de diminuer à souhait ces dimensions. La mesure de la résistance entre les deux électrodes fournit alors directement la résistivité du matériau : p=1,28*R*L, où p est la résistivité, exprimée en Ohm centimètre (Q.cm), R est la résistance de la couche mesurée entre les électrodes, exprimée en Ohm (Q), et L, la longueur des électrodes, exprimée en centimètres (cm). Le facteur 1,28 est l'inverse du facteur asymptotique 0,78 de la figure 5. La précision de la mesure est meilleure que 1% si l'épaisseur du matériau est au moins égale à 10 fois la largeur des électrodes et meilleure que 3% si cette même épaisseur est au moins égale à 5 fois la largeur des électrodes. La précision de la mesure suppose un bon contact entre les électrodes et le matériau. REVENDICATIONS 1. Procédé de mesure d'une épaisseur seuil (es) de couche (3) de matériau purement résistif, utilisant un capteur comprenant au moins trois électrodes (100a, 100b, 200a, 200b) pour définir au moins deux paires (100, 200) d'électrodes disposées de manière adjacente sur un support (1) et alimentées avec une tension définie (U, U1oo, U200), les paires d'électrodes différant par au moins un premier paramètre pris parmi la largeur, l'espacement, la longueur des électrodes et la tension d'alimentation de chaque paire, caractérisé en ce que au moins un deuxième desdits paramètres est ajusté pour qu'une première résistance (RI) ou une première intensité (II) entre les électrodes (100a, 100b) de la première paire (100) et une deuxième résistance (R2) ou une deuxième intensité (12) entre les électrodes (200a, 200b) de la deuxième paire (200) soient égales lorsque l'épaisseur seuil (es) est atteinte. 2. Procédé de mesure selon la revendication 1, dans lequel une largeur (101) et/ou un espacement (102) de la première paire (100) d'électrodes sont tels que les lignes de champ électrique (104) résultant de l'application d'une tension (U, U1oo) entre les électrodes (100a, 100b) de ladite première paire restent majoritairement confinées à l'intérieur de la couche (3) de matériau purement résistif, et une largeur (201) et/ou un espacement (202) de la deuxième paire (200) d'électrodes sont tels qu'au moins une partie des lignes de champ électrique (204) résultant de l'application d'une tension (U, U200) entre les électrodes (200a, 200b) de ladite deuxième paire restent à l'extérieur de la couche (3) de matériau purement résistif lorsque l'épaisseur seuil (es) est atteinte, le procédé comprenant, en outre, les étapes consistant à : a) alimenter les paires d'électrodes (100, 200) avec une tension définie (U), b) mesurer une première résistance (RI) ou une première intensité entre les 30 électrodes (100a, 100b) de la première paire (100), c) mesurer une deuxième résistance (R2) ou une deuxième intensité entre les électrodes (200a, 200b) de la deuxième paire (200), d) comparer les deuxième et première résistances ou les première et deuxième intensités, e) générer un signal lorsque lesdites résistances ou lesdites intensités sont égales, les largeurs (101, 201), et/ou les longueurs (LI, L2, L3), et/ou les tensions d'alimentation (U, U,00, U200), et/ou les espacements (102, 202) des électrodes étant adaptés pour que cette égalité soit obtenue lorsque l'épaisseur seuil (es) est atteinte. 3. Procédé selon la revendication 1 ou 2, dans lequel la largeur (101) des électrodes (100a, 100b) de la première paire (100) est comprise entre 100 nm et 1 cm, de préférence entre 10 pm et 1 mm, typiquement de 30 pm à 250 pm, et la largeur (201) des électrodes (200a, 200b) de la deuxième paire (200) est comprise entre 500 nm et 5 cm, de préférence entre 50 pm et 5 mm, typiquement de 250 pm à 1 mm. 4. Procédé selon la revendication 3, dans lequel le rapport entre la largeur (101) des électrodes de la première paire et la largeur (201) des électrodes de la deuxième paire est compris entre 1 : 1000 et 10 :1, de préférence entre 1 : 100 et 1 : 1, typiquement de 1 : 10 à 1 : 2. 5. Procédé selon l'une quelconque des revendications 1 à 4, dans lequel l'espacement (102) des électrodes de la première paire est compris entre 100 nm et 1 cm, de préférence entre 10 pm et 1 mm, typiquement de 30 pm à 250 pm, et l'espacement (202) des électrodes de la deuxième paire est compris entre 500 nm et 5 cm, de préférence entre 50 pm et 5 mm, typiquement de 250 pm à 1 mm. 6. Procédé selon la revendication 5, dans lequel le rapport entre le premier (102) et le deuxième (202) espacement est compris entre 1 : 1000 et 1 : 1, de préférence entre 1 : 100 et 1 : 2, typiquement de 1 : 10 à1:3. 7. Procédé selon l'une quelconque des revendications 1 à 30 6, dans lequel les électrodes (200a, 200b) de la deuxième paire (200) présentent une longueur (L3) supérieure à la longueur (L1) des électrodes (100a, 100b) de la première paire. 8. Procédé selon la revendication 7, dans lequel le rapport entre la longueur (L3, L1) des électrodes (200a, 200b, 100a, 100b) de la deuxième (200) et de la première (100) paire est égal au rapport (R2/R1) des résistances ou au rapport (11/12) des intensités mesurées, à l'épaisseur seuil (es) choisie, entre une deuxième (200) et une première (100) paire d'électrodes expérimentales présentant respectivement une première (101) et deuxième (201) largeur et/ou un premier (102) et deuxième (202) espacement, mais de longueurs (L1, L2) identiques. 9. Procédé selon l'une quelconque des revendications 1 à 6, dans lequel les électrodes (200a, 200b) de la deuxième paire (200) sont alimentées par une tension (0200) supérieure à la tension d'alimentation (U100) des électrodes (100a, 100b) de la première paire. 10. Procédé selon la revendication 9, dans lequel le rapport (U200/U, U/U100) entre la tension d'alimentation (U, U200, 0100) des électrodes (200a, 200b, 100a, 100b) de la deuxième (200) et de la première (100) paire est égal au rapport (11/12) des intensités mesurées, à l'épaisseur seuil (es) choisie, entre une deuxième (200) et une première (100) paire d'électrodes expérimentales présentant respectivement une première (101) et deuxième (201) largeur et/ou un premier (102) et deuxième (202) espacement et/ou une première et deuxième longueur, mais des tensions d'alimentation (U) identiques. 11. Procédé selon l'une quelconque des revendications 1 à 10, comprenant, en outre, une étape de nettoyage du capteur au moyen d'une résistance chauffante (500) disposée sur le support (1) de manière à assurer une combustion totale du dépôt de matière résistive. 12. Dispositif de détection pour la mise en oeuvre du procédé de mesure selon l'une quelconque des revendications 1 à 11, 30 comprenant un capteur muni d'au moins trois électrodes (100a, 100b, 200a, 200b) pour définir au moins deux paires (100, 200) d'électrodes disposées de manière adjacente sur un support (1), une source de tension (2) reliée aux électrodes (100a, 100b, 200a, 200b), un moyen de mesure (103, 203) des résistances (RI, R2) ou des intensités entre les paires d'électrodes, un moyen de comparaison des résistances ou des intensités entre elles et un moyen de génération d'un signal quant les résistances ou les intensités mesurées sont égales, et dans lequel une largeur (101) et/ou un premier espacement (102) de la première paire (100) d'électrodes (100a, 100b) sont tels que les lignes de champ électrique (104) résultant de l'application d'un courant entre les deux électrodes (100a, 100b) restent majoritairement confinées à l'intérieur de la couche (3) de matériau purement résistif à mesurer, et une largeur (201) et/ou un deuxième espacement (202) de la deuxième paire (200) d'électrodes (200a, 200b) étant tels qu'au moins une partie des lignes de champ électrique (204) résultant de l'application d'un courant entre les deux électrodes (200a, 200b) restent à l'extérieur de la couche (3) de matériau purement résistif lorsque l'épaisseur seuil (es) est atteinte, les largeurs et/ou les longueurs et/ou les tensions d'alimentation et/ou les espacements des électrodes étant adaptés pour que l'égalité de résistance ou d'intensité soit obtenue lorsque l'épaisseur seuil (es) est atteinte. 13. Dispositif de détection selon la revendication 12, dans lequel le support (1) est constitué d'une matière prise dans le groupe constitué par les isolants électriques, et les conducteurs ou semi-conducteurs revêtus d'un isolant électrique. 14. Dispositif de détection selon la revendication 13, dans lequel le support (1) est constitué d'une matière prise dans le groupe constitué par l'alumine, les céramiques, les verres, l'oxyde de silicium, l'oxyde de magnésium, l'oxyde de zirconium, le nitrure d'aluminium, le nitrure de silicium, le nitrure de bore, un métal revêtu d'un isolant électrique, la zircone stabilisée conductrice ionique, le carbure de silicium, le plastique et le silicium monocristallin. 15. Dispositif de détection selon l'une quelconque des revendications 12 à 14, dans lequel les électrodes de la première paire présentent une tension d'alimentation (U1oo) et/ou une largeur et/ou une longueur et/ou un espacement respectivement inférieurs à la tension d'alimentation (U200) et/ou largeur et/ou longueur et/ou espacement des électrodes de la deuxième paire. 16. Dispositif de détection selon la revendication 15, dans lequel le rapport entre la longueur des électrodes de la deuxième et de la première paire est égal au rapport des résistances mesurées, à l'épaisseur seuil choisie, entre une deuxième et une première paire d'électrodes expérimentales présentant respectivement une première (101) et deuxième (201) largeur et un premier (102) et deuxième (202) espacement, mais de longueurs (LI, L2) identiques. 17. Dispositif de détection selon la revendication 15, dans lequel le rapport entre la tension (U200, U100) des électrodes de la deuxième et de la première paire est égal au rapport (11/12) des intensités mesurées, à l'épaisseur seuil choisie, entre une deuxième et une première paire d'électrodes expérimentales présentant respectivement une première (101) et deuxième (201) largeur et/ou un premier (102) et deuxième (202) espacement et/ou une première et deuxième longueur, mais des tensions (U) identiques. 18. Dispositif de détection selon l'une quelconque des revendications 12 à 17, dans lequel un cache (305, 405, 450) en matière isolante est disposé sur les électrodes de manière à ne laisser en contact électrique avec la couche de matériau résistif qu'une longueur d'électrode déterminée. 19. Dispositif de détection selon l'une quelconque des revendications 12 à 18, dans lequel les électrodes sont disposées de manière parallèle, interdigitée ou mixte. 20. Dispositif de détection selon l'une quelconque des revendications 12 à 19, dans lequel les électrodes sont constituées d'au moins une matière prise dans le groupe constitué par le silicium dopé, les oxydes métalliques et les métaux tels que l'aluminium, le cuivre, l'étain, le platine, l'or, l'argent-palladium et les métaux résistants en atmosphère de pot d'échappement. 21. Utilisation du procédé de mesure selon l'une quelconque des revendications 1 à 11 pour détecter le dépôt d'une épaisseur seuil de couche de suie dans un pot d'échappement. 22. Utilisation selon la revendication précédente, au cours de laquelle le signal généré lorsque la première et la deuxième résistance ou intensité sont égales consiste à commander une étape de régénération de filtre à particules. 23. Pot d'échappement muni d'un filtre à particules, comprenant au moins un dispositif de détection selon l'une quelconque des revendications 12 à 20 disposé en amont du filtre à particules pour la mise en oeuvre du procédé de mesure selon l'une quelconque des revendications 1 à 10. 24. Pot d'échappement selon la revendication précédente comprenant, en outre, au moins un dispositif de détection selon l'une quelconque des revendications 1 à 11 disposé en aval du filtre à particules.20